(57)【特許請求の範囲】
【請求項１】
ポリマーで結合された導電性材料を含む電気化学的電池のための双極極板であって、結合材料の膜を持っていない該極板のスループレーン抵抗が１ｍΩ・ｍを超えない上記双極極板を製造する方法において、
（ａ）３３〜９８％の重量割合の導電性微粒状材料、および熱可塑性樹脂および熱硬化性樹脂よりなる群から選択される２〜６７％の重量割合の結合剤を含む組成物を成形し、
（ｂ）その成形体を場合によっては所望の形に造形し、
（ｃ）この成形体を研磨物質の流れに委ね、それによって該成形体の膜層を除き、そして３μｍの正面末端直径プローブを用いて測定した時、少なくとも１．５μｍでそして９μｍより大きくない表面粗さを形成しそして
（ｄ）粗面化された表面を掃除して如何なる残留研磨材も除く
ことを特徴とする上記方法。
【請求項２】
導電性材料を微粒状炭素およびグラファイト材料より成る群から選択する請求項１に記載の方法。
【請求項３】
研磨物質が４０〜２５０μｍの直径の球状研磨材を含有する請求項１に記載の方法。
【請求項４】
研磨物質が４０〜７０μｍの直径の球状研磨材を含有する請求項１〜３のいずれか一つに記載の方法。
【請求項５】
研磨物質が９０〜１５０μｍの直径の球状研磨材を含有する請求項１〜３のいずれか一つに記載の方法。
【請求項６】
研磨物質が約１５０〜約２５０μｍの直径の球状研磨材を含有する請求項１〜３のいずれか一つに記載の方法。
【請求項７】
研磨材が固体二酸化炭素粒子を含む請求項１に記載の方法。
【請求項８】
研磨材が固体の氷粒子を含む請求項１に記載の方法。
【請求項９】
研磨材が１μｍ〜５００μｍの直径を有する液滴を含む請求項１に記載の方法。
【請求項１０】
液体が水を含む請求項９に記載の方法。
【請求項１１】
研磨材が球状のガラスを含む請求項１及び３〜６の何れか一つに記載の方法。
【発明の詳細な説明】
【０００１】
【産業上の利用分野】
本発明は電気化学的電池のための表面処理された双極極板、特にポリマー製膜状電解質燃料電池（ＰＥＭＦＣ）、かゝる双極極板の表面特性を改善する方法、かゝる双極極板で造られた燃料電池およびかゝる双極極板を含む燃料電池スタックに関する。
【０００２】
【従来の技術】
燃料電池は水素および酸化体、一般に酸素または空気の様な燃料を電気化学的反応で電気、反応生成物および過剰熱に変換する。図１に示す通り、単一燃料電池（１）は２つの一般に平らな多孔質電極（３）および（４）（これらはそれぞれアノード３およびカソード４と言う）の間にサンドイッチされた電解質層（２）で一般に構成されている。
【０００３】
ポリマー製電解質膜状単一燃料電池（ＰＥＭＦＣ）は２つの多孔質電極の間に位置する電解質として高プロトン伝導性を有する薄いポリマー膜を含んでいる。電解質に隣接する電極表面は一般に白金族の金属を含む電気触媒を含有する薄い多孔質層で覆われている。
【０００４】
アノード（３）触媒層での水素の酸化はプロトンおよび電子を放出する。プロトンは電解質を横切ってカソードに移動する。電子は外部回路を介してカソード（４）に移動する。カソード（４）では酸素が原子当り２つの電子が消費されることによって酸化物アニオンに還元され、そのアニオンが電解質層を横切って来るプロトンと反応して水を形成する。
【０００５】
複数の単一電池は、電圧、即ち出力を増すために一般に組み合わされて一つのスタックとされる。スタック内部には隣接する単一電池が電解質膜と接触する面の反対側の電極表面相互の間に位置する双極極板（ＢＰＰ）（５）および（６）によって電気的に接続されている。これらのＢＰＰは反応成分が反対電極に浸透し、混合しそして化学反応を制御不能にするのを防止するために該反応成分に対して不透過性でなければならない。これらの機能に関連して、ＢＰＰはしばしばセパレーターとも呼ばれる。これらＢＰＰまたはセパレーターは金属、微粒状炭素およびグラファイト物質、含浸されたグラファイトで製造されているかまたはグラファイトおよびポリマー結合剤よりなる配合物を後で成形することによっても製造できる（米国特許第４，２１４，９６９号明細書）。ＢＰＰの表面のフローチャンネルまたは溝は燃料については隣接するアノード（３）へのそして酸化体については隣接するカソード（４）への入口となりそして反応生成物および燃料および酸化体の未反応残留物を除く。これらのフローチャンネルは、チャンネル間の表面の一部を制限するので、ＢＰＰの電気的接触面積を減少させる。
【０００６】
電極（３）および（４）はガス拡散層（ＧＤＬ）とも呼ばれる多孔質構造を含む。これらのＧＤＬは、燃料および酸化体の両方のそれぞれが触媒層、並びに触媒層から離れ隣接ＢＰＰのフローチャンネルへの反応生成物の出口に充分に侵入通過することを保証するべきである。フローチャンネルとＧＤＬ多孔質との間の大量移動を容易にするために、チャンネルに曝されたＧＤＬ表面積はできるだけ大きくあるべきである。それ故にＢＰＰ表面の大きな部分が電気的接触のために残される小さな部分しか有していないフローチャンネルによって使われるのが有利である。しかしながら電気的接触面積の減少はＢＰＰとＧＤＬとの間の高い接触抵抗によって制限される。これら両者の間の接触面積は、最終的に組合せ物の崩壊をもたらす高い電流密度での局所的過熱を避けるために充分に大きくなければならない。ＢＰＰとＧＤＬとの間の充分に低減された接触抵抗だけが比較的に大きなチャンネルを許容しそしてそれによって電極に燃料および酸化体をより良好に運搬することが燃料電池の出力を増加させる。
【０００７】
ＢＰＰとＧＤＬとの間の電子端子を改善するために幾つかの提案がされており、それの多くはＢＰＰの相当に複雑な層状化構造をもたらしている。それらの構造（例えば米国特許第４，９５６，１３１号明細書）はガスの漏れ出しを防止しそして機械的安定性を提供するための金属またはガス不透過性導電性炭素材料で造られた内部層、およびＧＤＬとの良好な電気的接触を保証するための炭素繊維、熱膨張性グラファイト（ヨーロッパ特許出願公開（Ａ）第０，９５５，６８６号明細書）または炭素質分散粒子（ヨーロッパ特許出願公開（Ａ）第１，０３０，３９３号明細書）の様な多孔質の柔らかい導電性材料で造られた外部接触層を一般に含んでいる。多層ＢＰＰの製造が一定の組成を有するセパレーターを製造するのに比較してかなり複雑な技術を必要とする相当な時間および多大な経費が掛かる方法であることは明らかである。それ故にＢＰＰの所望の表面特性を全く簡単な物理的または化学的処理、これに続く賦形／成形または機械加工によって作り出すのが有利である。
【０００８】
ヨーロッパ特許出願公開（Ａ）第０，９４９，７０４号明細書には、ＢＰＰとＧＤＬとの間の表面接触を酸性溶液中にＢＰＰを浸漬することによって改善する方法が記載されている。しかしながらこの方法は３０重量％の硫酸を利用することを包含しそして長期間にわたって９０℃で実施される。かゝる処理はポリマー結合剤並びにＢＰＰのグラファイト材料を攻撃し得るし、かつ大量生産に適していない。
【０００９】
ヨーロッパ特許出願公開（Ａ）第０，９７５，０４０号明細書に記載されている様なＢＰＰの表面を変性する他の方法はそれぞれ親水性化ガス雰囲気で行なうプラズマ処理、コロナ放電処理および紫外線照射処理がある。ＢＰＰ表面の親水性を改善することを主な目的としているが、そこに記載された実施例の殆どは（四プローブ法(four-probe-method) で測定される通り）ＢＰＰの抵抗率がプラズマ処理によってマイナスの影響を受けることを説明している。フェノール樹脂と鱗片状グラファイトとの混合物を成形することによって製造されそして次に色々な時間、出力および親水性化ガスを用いてプラズマ処理に付したＢＰＰの抵抗率は、同じ材料で製造された未処理ＢＰＰのそれに匹敵するかまたは著しく高くさえある。増加されたプラズマ出力および相当に長い処理時間を用いて初めて、（１５から１２ｍΩ・ｃｍへ）抵抗率の僅かな減少が達成された。この方法の別の欠点は多大な費用が掛かりかつ複雑な装置をプラズマまたは放射線処理のために必要としそしてプラズマ処理の間の局所的過熱のために樹脂粒子の崩壊が表面でだけでなくＢＰＰの大部分においても起こり得る。
【００１０】
従って、比較的に簡単にかつ低コストの技術を使用してＢＰＰ表面の状態を信頼でき、かつ持続的に改善できる方法が必要とされている。ヨーロッパ特許出願公開（Ａ）第０，９３３，８２５号明細書には、接触抵抗を減少させそしてＢＰＰ表面の親水性を改善するために、圧縮成形されたＢＰＰの研磨を含むＢＰＰの製法が開示されている。これはＢＰＰの表面が同様に研磨材によって汚染されるので選択に値する方法ではない。
【００１１】
【発明が解決しようとする課題成】
本発明の課題は、ＢＰＰの導電性を特にその表面領域で向上させそしてそれによって燃料電池組立物中のＢＰＰとＧＤＬとの間の接触抵抗を最小化することである。別の課題は向上した表面導電性のあるＢＰＰを製造する経費の少ない方法を提供することである。
【００１２】
【課題を解決するための手段】
本発明者は、双極極板が結合材料の膜を持っておらず、スループレーン抵抗（through-plane resistivity)が１ｍΩ・ｍを超えず、好ましくは０．９ｍΩ・ｍより小さく、そして特に好ましくは０．８５ｍΩ・ｍより小さく、そして３μｍの正面末端直径プローブを用いて測定した時の表面粗さが少なくとも１．５μｍでかつ９μｍより大きくないことを特徴とする、ポリマーで結合された導電性材料を含む電気化学的電池のための双極極板が所望の低い接触抵抗または高い導電性を有することを見出した。
【００１３】
双極極板は、５μｍの厚さを有する極板の平らな表面を形成する外側層の導電性材料の部分密度が全体の極板材料組成物中の上記導電性材料の平均部分密度よりも著しく少ない場合に、結合剤物質の膜を有していると言われる。外側層の部分密度は、全体の部分密度の７０％より少ない場合には著しく少ないと考えられている。それ故に本発明の双極極板は上記導電性材料の全体の部分密度の８０％より少なくない、特に８５％より少なくない外側層の導電性材料の部分密度を示すのが有利である。部分密度は混合物中の１成分の重量と混合物の容積との比として規定される。2 μm の厚さの表面層の導電性物質の全体的な部分密度からの偏差は、全体の部分密度の７０％より少なくないかまたは上記導電性材料の全体の部分密度の８０％より少なくなく、特に好ましくは８５％より少なくない程度に小さい。
【００１４】
本発明者はまた、サンドブラストの様に、適当な形およびサイズの不活性粒子よりなる研磨材を吹き付けることによって、処理するべき極板が並べられる方向に加速される研磨材の流れに未処理の極板を曝すことを含む研磨処理が、所望のスループレーン抵抗および表面粗さの双極極板を提供することも見出した。この研磨処理は、後続の機械加工を伴う成形によって、プレス成形によって、射出成形または他の何らかの従来技術によってＢＰＰの賦形を完了した後に適用する。
【００１５】
本発明に従う研磨処理は、機械的崩壊またはフローチャンネル構造の破壊を生じることなしに、極板の表面処理によりガス漏れを起こすことなしに少なくとも３０％のスループレーン抵抗の再現性ある継続的な低減をもたらす。ＢＰＰの機械的強度および構造的無傷な状態は、操作パラメータの適性な調整によって厚さの低減が通常の製造誤差の範囲内に維持されるので、研磨処理によって低減されることはない。研磨粒子または−媒体はＢＰＰの構成要素に対して不活性である様に選択されるので、これら要素が攻撃されることはない。
【００１６】
サンドブラスト技術を使用することがＢＰＰ表面のすべての部分にほぼ均一に研磨剤を利用することを可能とし( 即ちランド(lands) またはフィン(fins)が保護される) 、そしてほぼ均一な研磨を達成できる。これは、研磨を慣用の研磨プロセスにおける様な平な道具を用いて実施する場合ではない。研磨材が流動域の構造の凹部および凸部の両方に適用されるので、これら両方の間の高さ比が研磨材によって著しく改変されることがなく、それ故に流動域の構造が研磨処理によって損傷を受けない。
【００１７】
本発明に従う方法の他の長所はオートメ化されたＢＰＰ製造ラインに組み入れてもよい連続完全オートメ化プロセスで表面処理を行なうことも可能である。このことは、プラズマ室へのまたはそれの外へのＢＰＰの運搬が不連続的に行なわれるので、プラズマ処理の様な他の公知の技術では不可能である。
【００１８】
本発明の更に別の対象は、ポリマー製膜状電解質を含み、該膜の反対側に面してアノードおよびカソード電極を持つ電気化学的燃料電池スタックにおいて、隣接する単一電池相互が本発明の双極極板によって電気的に接続されていることを特徴とする、上記電気化学的燃料電池スタックに関する。
【００１９】
図面の簡単な説明
図１は一般的な燃料電池の分解組立図である。
【００２０】
図２は研磨処理の前におけるＢＰＰ表面のＳＥＭ写真（走査電子顕微鏡写真）である。
【００２１】
図３は研磨処理および残留研磨材粒子の除去の後の高解像度でのＢＰＰ表面のＳＥＭ写真である。
【００２２】
本発明で使用されるＢＰＰは、熱可塑性ポリマーおよび熱硬化性ポリマーよりなる群から選択される結合剤と混合した、炭素およびグラファイト粒子およびグラファイト繊維より成る群から選択される導電性フィラーから製造することができ、所望の流動チャンネル構造に従って成形体の機械加工によって成形されるかまたは所望の構造を持つプレス成形体または射出成形体に直接的に成形する。導電性物質とポリマー結合剤との重量割合は、３３〜９８％の導電性材料と６７〜２％の結合剤であるのが好ましく、これらの重量割合の合計は１００％に等しい。
【００２３】
ＢＰＰは均一であることが、即ちこのものはその組成において偏差がないのが有利である（所定の容積セグメント中の導電性物質の重量と不活性物質の重量部との比として測定される）。この偏差は最大で１５％、好ましくは１０％、特に好ましくは５％に維持するべきである。更に、ＢＰＰの平面に対して垂直に横切った場合、均一さからのかゝる偏差を低レベルに維持するのが有利である（即ち、それぞれ１５、１０および５％のこれらの限界より少ない）。
【００２４】
有利な実施態様においてはＢＰＰ表面の表面粗さが１．８〜8.5 μｍ、好ましくは２．０〜８．０μｍ、特に好ましくは２．３〜６．５μｍである。
【００２５】
ＢＰＰは直接的成形によるかまたは続く機械加工によって所望の形に成形される。
【００２６】
ＢＰＰ表面は不活性の固体粒子よりなる研磨材の流れに、充分に規定された操作パラメータで委ねることによって処理する。これらパラメータには粒子組成、粒子直径および形、粒子速度、運搬ガス圧、ノズルとＢＰＰ表面との間の距離、振動パターンおよびＢＰＰ表面上のノズルの振動速度および研磨システムを通るＢＰＰの通過速度がある。これら研磨材での処理は成形体の膜を除きそして有利な表面粗さおよびスループレーン抵抗を有するＢＰＰを残す。
【００２７】
不活性粒子は、（石英）砂、ガラスビーズ、アルミナの様な酸化物物質を含めたセラミック粒子、および窒化珪素および炭化珪素の様な非酸化物物質、熱分解法シリカまたは珪藻シリカ（珪藻土、シリカーゲル）よりなる群から選択することができるが、これらに制限されない。その各々の直径は５０〜２００μｍ、そして最も好ましくは９０〜１５０μｍの範囲にある。ガス圧は１．５〜３ｂａｒ（０．１５〜０．３ＭＰａ）の範囲内で調整するのが有利である。
【００２８】
場合によっては水（氷）または固体二酸化炭素の様な凍結液体粒子を研磨材として使用することもできる。
【００２９】
研磨材として液体を使用することも可能である。十分な圧力の水［即ち５００ｂａｒ（７０００ｐｓｉ、５０ＭＰａ）以上、好ましくは１０００ｂａｒ（１４５００ｐｓｉ、１００ＭＰａ）を超える圧の水］も研磨材として有効に使用することもできる。研磨材として使用される液滴は一般に約１μｍ〜５００μｍの液滴径を有している。
【００３０】
不活性固体粒子の形状はガラスビーズを用いる場合の様に球状でもよいしまたは複数の陵および角部を持つ珪砂を用いる場合の様に不規則でもよい。経験で不規則な形状の粒子が研磨材粉末中ではより有効であることがわかっている。
【００３１】
研磨処理の強さおよびそれ故の研磨度および表面除去は、幾つかの操作パラメータ、即ち研磨材の粒度、圧力、研磨材速度（単位時間当りの研磨材の重量として測定される；ｋｇ／分）、ノズルとＢＰＰ表面との間の距離、ＢＰＰの表面上のバラストノズルの振動速度および粒子流を通るＢＰＰ部材の通過速度の関数である。これら全てのパラメータを適切に調整することによって研磨度および研磨量を製造誤差内の丁度良い０．０５ｍｍ以下に保つことができる。
【００３２】
本発明を最も有利にするためには、清浄なＢＰＰだけがＧＤＬとの最小接触抵抗を提供することがわかっているので、処理終了後に研磨材粒子を完全に除くことが重要である。かゝる浄化はＢＰＰ表面に圧縮空気を吹き付けることによるかまたは該表面を刷毛で払うことによって行なうことができる。電気的接触を妨害し得る研磨材による表面のこのような如何なる汚染も防止される。あらゆる汚染物質の排除は、燃料電池稼動時に触媒毒および膜劣化を防止するためにも非常に重要である。研磨材粒子としての凍結した水または二酸化炭素の場合または液体では研磨材の残留物を極板を過熱することによってまたはガス流にそれを委ねることで容易に除くことができることが容易にわかる。残留物が蒸発するしかつ汚染源とならないので二酸化炭素の固体粒子を使用するのが最も有利である。
【００３３】
外側層の接触材料の部分密度が全体の部分密度の８０％より少なくない様に、特に全体の部分密度の９０％より少なくなく、なかでも９５％より少なくない様に研磨処理を行なうのが有利である。
【００３４】
【実施例】
本発明を以下に実施例によって更に詳細に説明するが、本発明はこれら実施例に制限されない。
【００３５】
実施例１：
液流チャンネル構造のない未完成のＢＰＰを、８０重量％の合成グラファイト粉末および２０重量％のＰＶＤＦ（ポリビニリデンフルオライド）よりなるコンパウンドを２００℃で成形することによって製造した。
【００３６】
表面粗さは３μｍの正面末端直径のプローブを用いるＰｅｒｔｈｏｍｅｔｅｒＳ６Ｐを用いて２つの異なる位置で測定した。０．４６および０．５μｍのＲa 値が得られた。結果を表１ａに示す（サンプル番号“０”）。
【００３７】
極板の重量、厚さおよびスループレーン抵抗も測定した。厚さはマイクロメーター・スクリューを用いて測定しそしてスループレーン抵抗は５０ｍｍの直径の金被覆された一対の電極を用いて測定した。厚さおよび抵抗は４個所の異なる位置で測定した。結果を表１ｂに示す（“ブラスト処理前”のタイトルの欄）。
【００３８】
次いでＢＰＰサンプルは、表１ａに示す通り、異なる粒度のガラス小球で研磨処理に付し（各粒度毎に２つの独立した試験、各５秒）そして次いで圧縮空気を吹き付けることによって掃除する。研磨処理はノズルとＢＰＰ表面との間に１５ｃｍの距離を設けて２ｂａｒの圧力で実施した。“微細”な粒度（４０〜７０μｍ，サンプル１および２）については研磨剤の容積速度は約１．８ｄｍ3 ／分であり、“中位”な粒度（９０〜１５０μｍ，サンプル３および４）については１．５ｄｍ3 ／分であり、そして“粗い”粒度（１５０〜２５０μｍ，サンプル５および６）については１．２ｄｍ3 ／分である。
【００３９】
粗さ、重量、厚さおよびスループレーン抵抗を、処理した後に同じ位置で再び測定した（表１ｂ参照）。処理前および後の抵抗を比較すると、スループレーン抵抗が少なくとも５２％、平均６０％減少することが分かり、重量および厚みの変化は無視できる程度であり、多くて１％で平均０．７％である。
【００４０】
【表１】
0004383710.tif 000002
【００４１】
【表２】
0004383710.tif 000003
実施例２：
液流チャンネル構造のない未完成のＢＰＰを、７５重量％の合成グラファイト粉末および２５重量％のＰＶＤＦよりなるコンパウンドを２００℃で成形することによって製造した。
【００４２】
図２から、表面が主としてＰＶＤＦより成る膜で覆われているので、グラファイトの独立粒子またはフレークが表面に存在していないことがわかる。ＸＰＳ（Ｘ線光電子分光器）による測定によって、以下のデータ（平均化したＸＰＳ結果）によって実証される通り、弗素濃度が急激に減少しているのでＰＶＤＦが表面に積もっていることが実証された。
【００４３】
0004383710.tif 000004
表面の下１．６μｍ以上の深さでは僅かの変化しかないが、１．４μｍまでは弗素含有量が急勾配で減少することがわかる。これは結合剤として使用されるフッ化炭素合成樹脂の膜に直接的に関係している。かゝる膜は絶縁体として作用し、それによって抵抗が表面に向かって垂直に増加する。
【００４４】
スループレーン抵抗Ｒb は五個所の異なる位置で実施例１に説明した様に測定した。結果を表３に示す。
【００４５】
次いでＢＰＰを実施例１に説明した様に９０・・・１５０μｍのガラス小球で研磨処理に付す。
【００４６】
この処理の後に残留研磨粒子は圧縮空気を表面に吹き付けることによって除いた。図３は表面に個々のグラファイト粒子およびフレークが存在し、合成樹脂膜によってもはや覆われていないことを明らかに示している。図３は上記の処理で得られる様なＢＰＰ表面の開放されかつ付着した構造を示している。
【００４７】
処理した後にスループレーン抵抗Ｒa を再び同じ位置で測定した。表３に示した結果の比較から少なくとも２４％のスループレーン抵抗の減少がわかる。
【００４８】
【表３】
0004383710.tif 000005
実施例３：
液流チャンネル構造を持つＢＰＰを、実施例１の混合物を適当な型で２００℃で成形することによって製造する。
【００４９】
重量、厚さおよびスループレーン抵抗を実施例１に説明した通り測定した。結果を表４に示す。
【００５０】
次いでＢＰＰを実施例１に説明した通り研磨処理に付し、次いで圧縮空気を吹き付けることによって掃除する。
【００５１】
重量、厚さおよびスループレーン抵抗をこの処理の後で再び測定した。表４に示す結果を比較すると、スループレーン抵抗が少なくとも３２％減少するが、重量および厚さの変化は無視できる程度であることがわかる。
【００５２】
【表４】
0004383710.tif 000006
実施例４：
液流チャンネル構造を持つＢＰＰを、実施例２の混合物を適当な型で２００℃で成形することによって製造する。
【００５３】
重量、厚さおよびスループレーン抵抗を実施例１に説明した通り測定した。結果を表５に示す。
【００５４】
次いでＢＰＰを実施例１に説明した通り研磨処理に付し、次いで圧縮空気を吹き付けることによって掃除する。
【００５５】
重量、厚さおよびスループレーン抵抗をこの処理の後で再び測定した。表５に示す結果を比較すると、スループレーン抵抗が少なくとも４７％減少するが、重量および厚さの変化は無視できる程度であることがわかる。
【００５６】
【表５】
0004383710.tif 000007
各実施例で得られた測定結果に幾つかのばらつきがあるけれども、本発明に従う研磨処理のために抵抗の減少が顕著である。抵抗データのばらつきは、ＢＰＰ成分（グラファイトおよびＰＶＤＦ結合剤樹脂）の固有抵抗が少なくとも１０の１０倍の相違があるので説明できる。各成分の抵抗の大きな広がりぐわいと比較してデータのばらつきは無視できる。厚さおよび重量の測定の結果は、ＢＰＰの寸法が研磨処理によって著しく変化していないことを明確に示している。
【００５７】
本発明の個々の材料、方法および実施態様を本明細書に説明しているが、これらは本発明を限定するものではない。本発明の有利な方法および追加の実施態様の種々の変形も請求項に規定した通り、本発明の思想および範囲から逸脱することなく本願明細書を参照することで当業者にとって明らかである。それ故に本発明の思想および範囲の中に包含される変形および実施態様も請求項によって包含される。
【図面の簡単な説明】
【図１】図１は燃料電池の簡略図である。
【図２】図２は研磨処理の前のＢＰＰ表面のＳＥＭ写真（走査電子顕微鏡写真）である。
【図３】図３は研磨処理および残留研磨材粒子の除去の後の高解像度でのＢＰＰ表面のＳＥＭ写真である。
【図１】
0004383710.tif 000008
【図２】
0004383710.tif 000009
【図３】
0004383710.tif 000010